(57)【要約】【課題】親水性面を有する板材に貼付されるマスキングテープであって、剥離時の親水性面への粘着剤の残留を十分に防止でき、且つ、貼付前後での親水性面への影響が少ないマスキングテープを提供すること。【解決手段】親水性面を有する板材の親水性面上に貼付されるマスキングテープであって、基材と、基材の一方面上に設けられた粘着剤層と、を備え、粘着剤層が１種又は２種以上のアクリル系ポリマーを含む粘着剤から構成されており、アクリル系ポリマーの少なくとも１種が水溶性モノマー由来の構成単位を有し、粘着剤における水溶性モノマー由来の構成単位の含有量が、アクリル系ポリマーの合計量を基準として、１５質量％以上である、マスキングテープ。【選択図】なし【特許請求の範囲】
【請求項１】
親水性面を有する板材の前記親水性面上に貼付されるマスキングテープであって、
基材と、前記基材の一方面上に設けられた粘着剤層と、を備え、
前記粘着剤層が１種又は２種以上のアクリル系ポリマーを含む粘着剤から構成されており、
前記アクリル系ポリマーの少なくとも１種が水溶性モノマー由来の構成単位を有し、
前記粘着剤における前記水溶性モノマー由来の構成単位の含有量が、前記アクリル系ポリマーの合計量を基準として、１５質量％以上である、マスキングテープ。
【請求項２】
前記アクリル系ポリマーが、前記水溶性モノマー由来の構成単位を１５質量％以上含有する第一のアクリル系ポリマーを含む、請求項１に記載のマスキングテープ。
【請求項３】
前記粘着剤が、前記第一のアクリル系ポリマーを含有する粘着性微小球を含む、請求項２に記載のマスキングテープ。
【請求項４】
前記アクリル系ポリマーが、前記水溶性モノマー由来の構成単位の含有量が１５質量％未満の第二のアクリル系ポリマーを更に含む、請求項２又は３に記載のマスキングテープ。
【請求項５】
前記親水性面が、親水性基を有する表面である、請求項１〜４のいずれか一項に記載のマスキングテープ。
【請求項６】
前記親水性基が、シラノール基である、請求項５に記載のマスキングテープ。
【発明の詳細な説明】
【技術分野】
【０００１】
本発明は、親水性面を有する板材に貼付されるマスキングテープに関する。
【背景技術】
【０００２】
従来から、複数枚の建材用板材を並設して家屋の外壁を構成することが行われている。このような方法では、隣接する建築用板材の間にシーリング材を充填することで外壁の防水性が確保されている。そして、シーリング材の充填作業に際しては、一般的に、充填箇所の縁部に沿ってマスキングテープを貼付し、シーリング材の建材用板材の表面への付着を防止することが行われている。
【０００３】
マスキングテープは、シーリング材の充填作業後に剥離されるが、このとき、マスキングテープの粘着剤が建築用板材の表面に残留する場合がある。この残留を防ぐため、例えば、特許文献１には、所定の表面性状を有した親水性塗膜を有する建築用板材を用いることが記載されている。
【先行技術文献】
【特許文献】
【０００４】
【特許文献１】特開２０１１−１０６１６０号公報
【発明の概要】
【発明が解決しようとする課題】
【０００５】
しかし、特許文献１に記載の方法では、マスキングテープが貼付される建築用板材の全てに所定の親水性塗膜を形成する必要がある。このため、外壁の形成にかかる費用が増加する、既設の壁面への適用が困難である等の課題がある。
【０００６】
また、本発明者らの知見によれば、マスキングテープを貼付する時間が長くなると、親水性塗膜を構成する材料がマスキングテープの粘着剤と反応して変質し、貼付箇所に粘着剤の残留が殆どない場合でも、塗膜表面の親水性が損なわれる場合がある。
【０００７】
そこで本発明は、親水性面を有する板材に貼付されるマスキングテープであって、剥離時の親水性面への粘着剤の残留を十分に防止でき、且つ、貼付前後での親水性面への影響が少ないマスキングテープを提供することを目的とする。
【課題を解決するための手段】
【０００８】
本発明の一側面は、親水性面を有する板材の親水性面上に貼付されるマスキングテープであって、基材と、基材の一方面上に設けられた粘着剤層と、を備え、粘着剤層が１種又は２種以上のアクリル系ポリマーを含む粘着剤から構成されており、アクリル系ポリマーの少なくとも１種が水溶性モノマー由来の構成単位を有し、粘着剤における水溶性モノマー由来の構成単位の含有量が、アクリル系ポリマーの合計量を基準として、１５質量％以上である、マスキングテープに関する。
【０００９】
一態様において、アクリル系ポリマーは、水溶性モノマー由来の構成単位を１５質量％以上含有する第一のアクリル系ポリマーを含んでいてよい。
【００１０】
一態様において、アクリル系ポリマーは、水溶性モノマー由来の構成単位の含有量が１５質量％未満の第二のアクリル系ポリマーを更に含んでいてよい。
【００１１】
一態様において、粘着剤は、第一のアクリル系ポリマーを含有する粘着性微小球を含んでいてよい。
【００１２】
一態様において、親水性面は、親水性基を有する表面であってよい。
【００１３】
一態様において、親水性基は、シラノール基であってよい。
【発明の効果】
【００１４】
本発明によれば、親水性面を有する板材に貼付されるマスキングテープであって、剥離時の親水性面への粘着剤の残留を十分に防止でき、且つ、貼付前後での親水性面への影響が少ないマスキングテープが提供される。
【発明を実施するための形態】
【００１５】
以下、本発明の好適な実施形態について説明する。
【００１６】
本実施形態に係るマスキングテープは、親水性面を有する板材の当該親水性面に貼付されるマスキングテープであって、基材と、基材の一方面上に設けられた粘着剤層と、を備えている。
【００１７】
本実施形態において、粘着剤層は、１種又は２種以上のアクリル系ポリマーを含む粘着剤から構成されている。また、アクリル系ポリマーの少なくとも１種は、水溶性モノマー由来の構成単位を有している。さらに、粘着剤における水溶性モノマー由来の構成単位の含有量は、アクリル系ポリマーの合計量を基準として、１５質量％以上である。
【００１８】
本実施形態に係るマスキングテープは、剥離時の親水性面への粘着剤の残留を十分に防止でき、貼付前後での親水性面への影響が少ないため、建築用板材等の表面の外観及び機能性が重視される板材に対するマスキングテープとして好適に用いることができる。また、従来のマスキングテープでは、貼付箇所の親水性が損なわれるため、当該箇所の洗浄処理等によって親水性を回復させる必要が生じる場合があるが、本実施形態に係るマスキングテープではこのような処理が不要となり、作業工程の効率化を図ることができる。
【００１９】
基材は、テープ状であってよく、その厚さは特に限定されない。例えば、基材の厚さは、５μｍ以上であってよく、好ましくは１０μｍ以上であってよい。また、基材の厚さは、３００μｍ以下であってよく、好ましくは２００μｍ以下であってよい。
【００２０】
基材の材質は特に限定されず、マスキングテープの基材として使用される材料を特に制限なく使用できる。例えば、基材は、含浸紙、ポリエステルフィルム、ポリエチレンラミクロス、塩ビフィルム、ポリオレフィン系フィルム（例えばポリプロピレン、ポリエチレン、エチレン−酢酸ビニル共重合体（ＥＶＡ）、エチレン−（メタ）アクリル酸共重合体など）、アクリルフィルム、ポリカーボネートフィルム、ポリウレタンフィルム、ナイロンフィルム、フッ素系フィルム（例えばポリテトラフルオロエチレン（ＰＴＦＥ）、ポリフッ化ビニリデン（ＰＶＤＦ）など）等であってよい。
【００２１】
基材の粘着剤層が形成される面と反対側の面には、背面処理が施されていてよい。背面処理としては、例えば、巻き重ねて保管されたマスキングテープの引き出しを容易にするための剥離処理が挙げられる。
【００２２】
背面処理の方法は特に限定されず、例えば、背面処理剤を塗布してコート層を形成する方法、剥離フィルム等を貼り合わせる方法、背面に凹凸を設けることで点接触とし剥離性を確保する方法等であってよい。
【００２３】
背面処理剤は特に限定されず、例えば、粘着剤層に対する剥離性を向上させる成分であってよい。このような背面処理剤としては、例えば、シリコーン系剥離剤、長鎖アルキル系剥離剤等が挙げられる。
【００２４】
粘着剤層は、基材の一方面上に設けられた層であり、マスキングテープを板材の親水性面上に接着させるための層である。粘着剤層は、１種又は２種以上のアクリル系ポリマーを含む粘着剤から構成されており、アクリル系ポリマーの少なくとも１種は、水溶性モノマー由来の構成単位を有している。なお、水溶性モノマー由来の構成単位とは、水溶性モノマーの重合により形成される部分構造を示し、モノマー単位又は繰り返し単位ということもできる。以下、「水溶性モノマー由来の構成単位」を「水溶性モノマー単位」ともいう。
【００２５】
アクリル系ポリマーは、アクリル系モノマー単位（アクリル系モノマー由来の構成単位）を主な構成単位とするポリマーである。アクリル系ポリマーは、例えば、アクリル系モノマー単位の含有量が５０質量％以上のポリマーであってよく、アクリル系モノマー単位の含有量が７０質量％以上のポリマーであってもよく、アクリル系モノマー単位の含有量が９０質量％以上のポリマーであってもよい。なお、本明細書中、アクリル系モノマーとは、アクリロイル基及びメタアクリロイル基からなる群より選択される少なくとも１種の重合性基を有するモノマーを示す。
【００２６】
水溶性モノマーは、水に溶解可能なモノマーであり、例えば、水に対する溶解度（２５℃における溶解度）が１００ｇ／Ｌ以上のモノマーであってよく、好ましくは２００ｇ／Ｌ以上のモノマーであってよい。
【００２７】
水溶性モノマーは、例えば、極性構造を有するモノマーであってよい。極性構造としては、例えば、ヒドロキシル基、カルボキシル基、アミノ基（一級、二級又は三級アミノ基）、アミド基、スルホ基、ポリエーテル基（例えば、ポリエチレンオキサイド等のポリアルキレンオキサイド）、リン酸基等が挙げられる。
【００２８】
水溶性モノマーは、アクリル系モノマー（すなわち、アクリロイル基及びメタアクリロイル基からなる群より選択される少なくとも１種の重合性基を有するモノマー）であってよく、アクリル系モノマー以外のモノマー（すなわち、アクリロイル基及びメタアクリロイル基を有さず、アクリロイル基及びメタアクリロイル基以外の重合性基を有するモノマー）であってもよい。
【００２９】
水溶性モノマーとしては、例えば、（メタ）アクリル酸、（メタ）アクリルアミド、メトキシポリエチレングリコール（メタ）アクリレートなどのアルコキシポリエチレングリコール（メタ）アクリレート、２−ヒドロキシエチル（メタ）アクリレートなどのヒドロキシアルキル（メタ）アクリレート、Ｎ，Ｎ−ジメチル（メタ）アクリルアミドなどのジアルキル（メタ）アクリルアミド、Ｎ−イソプロピル（メタ）アクリルアミドなどのモノアルキル（メタ）アクリルアミド、アルコキシダイアセトンアクリルアミド、アクリロイルモルフォリン、Ｎ−ビニル−２−ピロリドン、Ｎ−ビニルアセトアミド、２−（メタ）アクリロイルオキシエチルアシッドホスフェートなどのリン酸基含有（メタ）アクリレート等が挙げられる。なお、本明細書中、（メタ）アクリルとは、アクリル又はメタアクリルを意味し、同様に、（メタ）アクリレートとは、アクリレート又はメタアクリレートを意味する。
【００３０】
粘着剤における水溶性モノマー由来の構成単位の含有量は、アクリル系ポリマーの合計量に対して１５質量％以上であり、好ましくは１７．５質量％以上、より好ましくは２０質量％以上である。
【００３１】
水溶性モノマー由来の構成単位を有するアクリル系ポリマー（以下、アクリル系ポリマー（Ａ）ともいう。）は、水溶性モノマー以外の他のモノマーに由来する構成単位を更に有していてよい。他のモノマーは、水溶性モノマーと共重合可能なモノマーであれば特に限定されず、好ましくはアクリル系モノマーである。以下、水溶性モノマー以外のアクリル系モノマーをアクリル系モノマー（ｉ）という。
【００３２】
アクリル系モノマー（ｉ）としては、例えば、アルキル（メタ）アクリレート、アルコキシ（メタ）アクリレート、フェノキシエチル（メタ）アクリレート、ベンジル（メタ）アクリレート、テトラヒドロフルフリル（メタ）アクリレート等が挙げられる。
【００３３】
アルキル（メタ）アクリレートが有するアルキル基の炭素数は、例えば２〜２４であってよく、好ましくは４〜１８であってよい。当該アルキル基は直鎖状でも分岐状でも環状でもよい。
【００３４】
アルキル（メタ）アクリレートとしては、例えば、イソオクチルアクリレート、２−エチルヘキシルアクリレート、ｎ−ブチルアクリレート等が挙げられる。
【００３５】
アクリル系ポリマー（Ａ）のガラス転移温度（Ｔｇ）は、例えば２５℃以下であってよく、好ましくは１０℃以下、より好ましくは０℃以下である。なお、本明細書中、アクリル系ポリマーのガラス転移温度（Ｔｇ）は、Ｆｏｘの式により求められる値を示す。具体的には、ガラス転移温度（Ｔｇ）は、アクリル系ポリマーがｎ種類のモノマーの共重合体であるとして、下記式で求められる。
１／Ｔｇ＝Ｘ１／（Ｔｇ１＋２７３．１５）＋Ｘ２／（Ｔｇ２＋２７３．１５）＋・・・＋Ｘｎ／（Ｔｇｎ＋２７３．１５）
（式中、Ｘ１、Ｘ２…Ｘｎは、各モノマーの重量分率を示し、Ｔｇ１、Ｔｇ２…Ｔｇｎは、各モノマーのホモポリマーのガラス転移点を示し、Ｘ１＋Ｘ２＋…＋Ｘｎ＝１である。）
【００３６】
アクリル系ポリマー（Ａ）は、水溶性モノマー及びアクリル系モノマー（ｉ）以外の他のモノマーに由来する構成単位を更に有していてよい。このような他のモノマーとしては、例えば、スチレン、酢酸ビニル等が挙げられる。
【００３７】
アクリル系ポリマー（Ａ）中の水溶性モノマー由来の構成単位の含有量は、アクリル系ポリマー（Ａ）の全量基準で、例えば１５質量％以上であり、好ましくは１７．５質量％以上、より好ましくは２０質量％以上である。
【００３８】
アクリル系ポリマー（Ａ）の形状は特に限定されないが、粘着性微小球を形成していることが好ましい。すなわち、粘着剤は、アクリル系ポリマー（Ａ）を含有する粘着性微小球を含むことが好ましい。
【００３９】
粘着性微小球は、例えば、水溶性モノマー及びアクリル系モノマー（ｉ）を含むモノマーの懸濁重合により得ることができる。懸濁重合は、例えば、水系溶媒中にモノマーを分散させたモノマー分散液に、重合開始剤を添加して行うことができる。重合開始剤は、水系溶媒中でモノマーを重合させることができるものであればよく、例えばベンゾイルパーオキサイドなどの過酸化物系開始剤、２，２’アゾビス（２，４−ジメチルバレロニトリル）などのアゾ系開始剤等であってよい。
【００４０】
粘着性微小球の平均粒径は、例えば０．１μｍ以上であってよく、０．５μｍ以上であることが好ましく、１μｍ以上であることがより好ましい。また、粘着性微小球の平均粒径は、例えば３００μｍ以下であってよく、２００μｍ以下であることが好ましく、１５０μｍ以下であることがより好ましい。
【００４１】
粘着剤は、アクリル系ポリマー（Ａ）以外のアクリル系ポリマーを更に含有していてよい。例えば、粘着剤は、水溶性モノマーに由来する構成単位を有しないアクリル系ポリマー（以下、アクリル系ポリマー（Ｂ）ともいう。）を含有していてよい。
【００４２】
アクリル系ポリマー（Ｂ）は、例えば、上述のアクリル系モノマー（ｉ）に由来する構成単位を有するものであってよい。また、アクリル系ポリマー（Ｂ）は、水溶性モノマー及びアクリル系モノマー（ｉ）以外の他のモノマーに由来する構造単位を更に有していてよく、このような他のモノマーとしては上記と同じ例が挙げられる。
【００４３】
アクリル系ポリマー（Ｂ）のガラス転移温度（Ｔｇ）は、例えば２５℃以下であってよく、好ましくは１０℃以下、より好ましくは０℃以下である。
【００４４】
好適な一態様において、粘着剤は、水溶性モノマー由来の構成単位を１５質量％以上含有する第一のアクリル系ポリマーと、水溶性モノマー由来の構成単位の含有量が１５質量％未満の第二のアクリル系ポリマーと、を含有していてよい。第一のアクリル系ポリマー及び第二のアクリル系ポリマーを構成する構成単位としては、上記と同じ例が挙げられる。
【００４５】
本態様において、第一のアクリル系ポリマー中の水溶性モノマー由来の構成単位の含有量は、第一のアクリル系ポリマーの全量基準で、例えば１７質量％以上であり、好ましくは２０質量％以上、より好ましくは２５質量％以上であり、３０質量％以上であってもよい。また、第一のアクリル系ポリマーは、上述の粘着性微小球を形成していることが好ましい。
【００４６】
第二のアクリル系ポリマー中の水溶性モノマー由来の構成単位の含有量は、第二のアクリル系ポリマーの全量基準で、例えば１３質量％以下であってよく、１０質量％以下であってもよく、５質量％以下であってもよく、０質量％であってもよい。
【００４７】
粘着剤は、アクリル系ポリマー以外の他の成分を更に含有していてよい。他の成分としては、例えば、増粘剤、酸化防止剤、可塑剤、紫外線吸収剤、粘着付与剤、顔料等が挙げられる。
【００４８】
粘着剤層の厚さは特に限定されず、例えば３μｍ以上であってよく、５μｍ以上であることが好ましく、１０μｍ以上であることがより好ましい。また、粘着剤層の厚さは、例えば３００μｍ以下であってよく、２００μｍ以下であることが好ましく、１００μｍ以下であることがより好ましい。
【００４９】
マスキングテープは、上記以外の構成を更に有していてよい。例えば、マスキングテープは、基材の他方面（粘着剤層が形成される面と反対側の面）上に、マスキングテープの意匠性を改善するための装飾層等が設けられていてよい。また、マスキングテープは、粘着剤層の基材と反対側の面上に、粘着剤層を保護する保護層等が設けられていてよい。
【００５０】
本実施形態に係るマスキングテープは、板材の親水性面上に貼付されるマスキングテープである。
【００５１】
板材の親水性面は、例えば、親水性基を有する表面であってよい。親水性基としては、例えば、ヒドロキシル基、シラノール基等が挙げられる。これらのうち、本実施形態に係るマスキングテープによる効果がより顕著に発現する観点からは、親水性面がシラノール基を有する面であることが好ましい。
【００５２】
本実施形態に係るマスキングテープは、表面の外観及び機能性が重視される板材に対するマスキングテープとして好適に用いることができる。このような板材としては、例えば、建築用板材等が挙げられる。
【００５３】
以上、本発明の好適な実施形態について説明したが、本発明は上記実施形態に限定されるものではない。
【実施例】
【００５４】
以下、実施例により本発明をより具体的に説明するが、本発明は実施例に限定されるものではない。
【００５５】
（製造例１：第一のアクリル系ポリマーの製造）
温度計、攪拌機、窒素導入管及び還流冷却管を備えた反応容器に、２３３．３３質量部のイオン交換水、７０質量部のイソオクチルアクリレート、１０質量部のアクリル酸、２０質量部のＭ９０Ｇモノマー（メトキシポリエチレングリコール＃４００メタクリレート、新中村工業（和歌山県和歌山市）製）、及び０．１２質量部のベンゾールパーオキサイド（日油（東京都渋谷区）製、「ナイパーＢＷ」、重合開始剤）を投入し、４００ｒｐｍで攪拌・混合した。窒素ガスをパージし、６０℃で２２時間反応させた。反応液を冷却し、アクリル系ポリマーで構成された粘着性微小球を含む懸濁液を得た。粘着性微小球の平均粒径は約２μｍであった。また、Ｆｏｘの式から求めたアクリル系ポリマーのガラス転移温度（Ｔｇ）は、−４０℃であった。
【００５６】
（実施例１）
第二のアクリル系ポリマーとして、市販のアクリルエマルジョン（２ＥＨＡ／ＡＡ＝９９／１、固形分量５０質量％、平均粒径０．１μｍ、ガラス転移温度−６９℃）を準備した。製造例１で得た第一のアクリル系ポリマーと第二のアクリル系ポリマーとを室温で攪拌機によってブレンドし、塗布液を得た。なお、混合比は、水溶性モノマー由来の構成単位の含有量が、第一のアクリル系ポリマー及び第二のアクリル系ポリマーの合計量に対して１５質量％となるように調整した。
【００５７】
得られた塗布液を、坪量５０ｇ／ｍ２の和紙基材（含浸紙）の片面に、乾燥後の厚さが３０μｍとなるように塗布した。これを乾燥させて、実施例１のマスキングテープを得た。
【００５８】
（実施例２）
第一のアクリル系ポリマーと第二のアクリル系ポリマーの混合比を、水溶性モノマー由来の構成単位の含有量が、第一のアクリル系ポリマー及び第二のアクリル系ポリマーの合計量に対して２０質量％となるように調整したこと以外は、実施例１と同様にしてマスキングテープを得た。
【００５９】
（実施例３）
第一のアクリル系ポリマーと第二のアクリル系ポリマーの混合比を、水溶性モノマー由来の構成単位の含有量が、第一のアクリル系ポリマー及び第二のアクリル系ポリマーの合計量に対して２５質量％となるように調整したこと以外は、実施例１と同様にしてマスキングテープを得た。
【００６０】
（実施例４）
第二のアクリル系ポリマーをブレンドせず、第一のアクリル系ポリマーのみを用いたこと（すなわち、水溶性モノマー由来の構成単位の含有量を３０質量％としたこと）以外は、実施例１と同様にしてマスキングテープを得た。
【００６１】
（比較例１）
第一のアクリル系ポリマーをブレンドせず、第二のアクリル系ポリマーのみを用いたこと（すなわち、水溶性モノマー由来の構成単位の含有量を１質量％としたこと）以外は、実施例１と同様にしてマスキングテープを得た。
【００６２】
（比較例２）
第一のアクリル系ポリマーと第二のアクリル系ポリマーの混合比を、水溶性モノマー由来の構成単位の含有量が、第一のアクリル系ポリマー及び第二のアクリル系ポリマーの合計量に対して１０質量％となるように調整したこと以外は、実施例１と同様にしてマスキングテープを得た。
【００６３】
実施例及び比較例のマスキングテープについて、以下の方法で評価した。結果を表１に示す。なお、表１中の水溶性モノマー比率は、第一のアクリル系ポリマー及び第二のアクリル系ポリマーの合計量に対する、水溶性モノマー由来の構成単位の含有量を示す。
【００６４】
（評価）
１）貼付後の貼り跡評価
得られたマスキングテープから、１８ｍｍ×３００ｍｍサイズの試験片を切り出した。また、ケイミュー（大阪府大阪市中央区）製の超親水サイディングボード（商品名：親水セラ）を被着体として準備した。試験片の粘着剤側をサイディングボード面に対向させた状態で貼り付け、指の腹で十分に圧着した。試験片を貼り付けたサイディングボードは、直射日光の当たる屋外に３日間放置した。３日後、試験片を手で剥離し、試験片の貼ってあった部分の跡を目視で確認した。判断基準は、以下の４点評価とした。
１：貼付部分の全面で明確に貼り跡が確認された。
２：貼付部分の全面で貼り跡が確認された。
３：貼付部分の殆どで貼り跡が確認されなかった。
４：貼付部分に貼り跡が全く確認されなかった。
【００６５】
２）貼付後の親水性評価
上記１）の評価後、サイディングボードに霧吹きで水を吹き付け、試験片を貼っていた部分の水のはじき具合を目視で確認した。判断基準は、以下の５点評価とした。
１：ほぼ全面で水をはじいた。
２：貼付部分の約７５％で水をはじいた。
３：貼付部分の半分以上で、水のはじきがなく、試験片を貼らなかった部分との親水性の違いが見られなかった。
４：貼付部分の殆ど（７５％以上）で、水のはじきがなく、試験片を貼らなかった部分との親水性の違いが見られなかった。
５：貼付部分の全てで水のはじきがなく、試験片を貼らなかった部分との親水性の違いが見られなかった。
【００６６】
【表１】
2018158974.tif 000002